(57)【要約】      （修正有）【課題】気孔の大きさの制御が容易で、且つ表面積及び気孔度が高く、燃料電池の性能及び寿命が向上した触媒スラリー組成物等を提供する。【解決手段】触媒スラリー組成物を支持体にコーティングして触媒層を形成し、前記触媒層をアルカリ溶液で処理して球形シリカが除去された多孔性触媒層を形成するための燃料電池電極用触媒スラリー組成物は、活性金属１００質量部に対してバインダー高分子５〜約３０質量部、シリカ６〜約７０質量部を含んでなる。【選択図】図１
2011228261.tif 000002
【特許請求の範囲】
【請求項１】
活性金属１００質量部、バインダー高分子５〜３０質量部、球形シリカ６〜７０質量部を含んでなる燃料電池電極用触媒スラリー組成物。
【請求項２】
前記球形シリカは、溶媒に分散されたコロイドシリカ、乾燥状態の球形シリカ粒子又はこれらの組み合わせであることを特徴とする請求項１に記載の燃料電池電極用触媒スラリー組成物。
【請求項３】
前記球形シリカの大きさは、１ｎｍ〜５μｍであることを特徴とする請求項１または２に記載の燃料電池電極用触媒スラリー組成物。
【請求項４】
前記球形シリカの大きさは、１５ｎｍ〜１０００ｎｍであることを特徴とする請求項１〜３のいずれか１項に記載の燃料電池電極用触媒スラリー組成物。
【請求項５】
前記組成物は、溶媒を１００〜３００質量部さらに含むことを特徴とする請求項１〜４のいずれか１項に燃料電池電極用触媒スラリー組成物。
【請求項６】
請求項１〜５のいずれかに記載の触媒スラリー組成物から形成されたことを特徴とする燃料電池電極用触媒層。
【請求項７】
前記燃料電池電極用触媒層は、直径１ｎｍ〜５μｍの気孔を有し、気孔体積が２０〜１５０ｃｍ３／ｇであり、比表面積が５〜１５
ｍ２／ｇである請求項６に記載の燃料電池電極用触媒層。
【請求項８】
前記触媒層は、１０〜５０μｍの厚さを有することを特徴とする請求項６または７に記載の燃料電池電極用触媒層。
【請求項９】
前記触媒層は、電極基材によって支持されることを特徴とする請求項６〜８のいずれか１項に記載の燃料電池電極用触媒層。
【請求項１０】
前記電極基材は、カーボンペーパー又はカーボン布（ｃａｒｂｏｎ  ｃｌｏｔｈ）であることを特徴とする請求項９に記載の燃料電池電極用触媒層。
【請求項１１】
高分子電解質膜；及び前記高分子電解質膜の両面に対向し合って位置し、触媒層を含むアノード電極及びカソード電極からなる膜−電極接合体において、前記アノード電極とカソード電極の少なくとも一つは請求項６に記載の燃料電池電極用触媒層を含むことを特徴とする膜−電極接合体。
【請求項１２】
前記膜−電極接合体は、１３．９ｃｍ２電極面積で１Ｍメタノール燃料と空気を２．５ｓｔｏｉｃで供給し、６０℃作動温度条件で最大電力密度が９０〜１５０ｍＷ／ｃｍ２で、電流密度（０．４５Ｖ）が９０〜１８０ｍＡ／ｃｍ２であることを特徴とする請求項１１に記載の膜−電極接合体。
【請求項１３】
請求項１に記載の触媒スラリー組成物を支持体にコーティングして触媒層を形成し、
前記触媒層をアルカリ溶液で処理して球形シリカが除去された多孔性触媒層を形成する段階を含んでなることを特徴とする燃料電池電極用触媒層の製造方法。
【発明の詳細な説明】
【技術分野】
【０００１】
本発明は、燃料電池電極用触媒スラリー組成物、これを利用した燃料電池電極用触媒層、その製造方法及びこれを含む膜−電極接合体に関する。
【背景技術】
【０００２】
燃料電池（Ｆｕｅｌ  Ｃｅｌｌ）とは、水素（Ｈ２）と酸素（Ｏ２）が有する化学的エネルギーを直接電気エネルギーに変換させる電気化学的装置であり、水素と酸素をアノード（ａｎｏｄｅ）とカソード（ｃａｔｈｏｄｅ）にそれぞれ供給して連続的に電気を生産する新しい発電技術である。該燃料電池は、総効率を８０％以上に高める高効率発電が可能で、またＮＯｘやＣＯ２の排出量が殆どなく、騒音も非常に少ないため、公害排出要因が殆どない無公害エネルギー技術であり、次世代のエネルギー変換装置として脚光を浴びている。
【０００３】
該燃料電池は、内部電解質の種類によって、リン酸型（ＰＡＦＣ）、アルカリ型（ＡＦＣ）、高分子電解質型（ＰＥＭＦＣ）、溶融炭酸塩型（ＭＣＦＣ）、固体酸化物型（ＳＯＦＣ）、直接メタノール型（ＤＭＦＣ）に分けることができ、但し、これらの各燃料電池は根本的には同じ原理によって作動するが、燃料の種類、運転温度、触媒及び電解質に違いがある。
【０００４】
このうち、高分子膜を用いる高分子電解質燃料電池（Ｐｏｌｙｍｅｒ  Ｅｌｅｃｔｒｏｌｙｔｅ  Ｆｕｅｌ  Ｃｅｌｌ，ＰＥＦＣ）は、エネルギー密度が大きく出力に優れるという長所があるため脚光を浴びている。該高分子電解質燃料電池は、時間の経過によって性能が低下するという短所があるが、このような性能低下の原因は、一定電流値での反応電位減少と強い関連がある。前記の反応電位減少の主な原因としては、触媒の遅い活性化による電位減少（ａｃｔｉｖａｔｉｏｎ  ｌｏｓｓ）、燃料の反対電極への透過（ｃｒｏｓｓ−ｏｖｅｒ）によって発生する逆電位（ｒｅｖｅｒｓｅ  ｐｏｔｅｎｔｉａｌ）によるＯＣＶ（ｏｐｅｎ  ｃｉｒｃｕｉｔ  ｖｏｌｔａｇｅ）の減少、高分子膜でのイオン伝導に関するオーム抵抗による電位減少（ｏｈｍｉｃ  ｌｏｓｓ）及び触媒界面での燃料の枯渇と副産物の累積によって発生した物質伝達抵抗による電位減少（ｍａｓｓ  ｔｒａｎｓｐｏｒｔ  ｌｏｓｓ）を挙げることができる。
【０００５】
これにより、燃料電池の性能を向上させるために、膜−電極接合体の触媒層を多孔性にして触媒層の触媒への燃料供給をスムーズにし、触媒層で生成された水のような副産物をスムーズに排出させる方法が開発されている。
【０００６】
このとき、燃料電池の性能向上に寄与するためには、触媒層での気孔の大きさ及び気孔度（気孔体積）を調節することが非常に重要である。水素やメタノール等の燃料を利用する燃料電池システムでは、カソード（陽極）で水素イオンと酸素イオンの反応によって水が生成されるが、この水が触媒層内に溢れると（ｗａｔｅｒ  ｆｌｏｏｄｉｎｇ現象）空気（酸素）がカソードの触媒層内部までスムーズに到達できなくなり燃料電池の性能減少をもたらすことになる。よって、カソード触媒層で生成される水をスムーズに排出できるように触媒層内部の気孔の大きさと気孔度を調節できれば、触媒への燃料供給を向上できるため、燃料電池の性能と長期寿命を向上させることができる。また、ＰＥＭＦＣ（高分子電解質燃料電池）用触媒スラリーは、通常、触媒、バインダーの役割をする陽イオン伝導性高分子（ｉｏｎｏｍｅｒ）、溶媒及びその他添加物等からなるが、これをキャスティングした後に乾燥させると多くの触媒が陽イオン伝導性高分子に閉じ込められ、触媒層内部に存在する燃料（水素、酸素、メタノール等）の触媒表面や触媒層内部への到達がスムーズでなくなるため、触媒層内部で燃料移動遅延による律速現象が発生し、触媒層を構成する触媒量に比べて実際の利用量（触媒利用率）が低くなるという問題点を有している。ところが、触媒層に気孔を形成させ、その大きさと量を調節すれば触媒層内部に位置している触媒やバインダー高分子に閉じ込められている触媒が既存よりもさらに効果的に燃料と反応できるため、燃料電池の性能を向上させることができる。
【０００７】
多孔性触媒層を製造するための従来の技術として、代表的には触媒層製造用スラリーに可塑剤を混合する方法、無機塩を混合する方法、又は気孔形成部材を混合する方法がある。
【０００８】
特許文献１によると、燃料電池の性能を向上させるために、触媒層を成している陽イオン伝導性高分子（ｉｏｎｏｍｅｒ）に可塑剤を混合して微細気孔を形成させる方法を開示している。このような可塑剤としては、ポリアルキレングリコール、ポリアルキレンオキシド、ポリ（アルキル）アクリル酸、スルホン酸基を有する高分子、セルロース系高分子、ジエチルフタレート（ＤＥＰ）、ジブチルフタレート（ＤＢＰ）、ジオクチルフタレート（ＤＯＰ）、リン酸エステル系、ジオクチルアセテート（ＤＯＡ）等が使用される。
【０００９】
特許文献２と特許文献３とには、ＭｇＳＯ４、ＬｉＣＯ３等の無機塩を含む物質を触媒層スラリーに混合して触媒層を製造した後、酸処理にて再度無機塩を溶かす工程によって電極の触媒層に微細気孔を形成する技術を提示している。
【先行技術文献】
【特許文献】
【００１０】
【特許文献１】韓国特許出願公開第２００６−００５４７４９号公報
【特許文献２】韓国特許出願公開第２００８−０１０２９３８号公報
【特許文献３】韓国特許出願公開第２００９−００６２１０８号公報
【発明の概要】
【発明が解決しようとする課題】
【００１１】
しかし、上記のように触媒層スラリーに可塑剤や無機塩を添加して除去する技術は、触媒層での気孔の大きさを制御し難い。つまり、可塑剤は特定の形態や大きさを有する材料ではなく、無機塩を含む物質は主に微粒子形態で存在するが、その粒子の大きさの調節が困難で、触媒スラリーの製造時には、通常、高沸点のアルコール、水または有機溶媒が溶媒として使用されるが、可塑剤だけでなく無機塩が前記溶媒で溶解されたり、イオン化して様々な形態で存在するため、触媒層の気孔の大きさや分散状態を制御することは非常に困難である。
【００１２】
そこで、本発明は、上記問題に鑑みてなされたものであり、本発明の目的とするところは、気孔度の調節が容易で燃料電池の性能が向上した新規かつ改良された燃料電池電極用触媒スラリー組成物、これを利用した燃料電池電極用触媒層、その製造方法及びこれを含む膜−電極接合体を提供することにある。
【課題を解決するための手段】
【００１３】
上記課題を解決するために、本発明のある観点によれば、活性金属１００質量部に対して、バインダー高分子約５〜約３０質量部、球形シリカ約６〜約７０質量部を含んで成る燃料電池電極用触媒スラリー組成物が提供される。
【００１４】
具体例において前記球形シリカは、溶媒に分散されたコロイドシリカ、乾燥状態の球形シリカ粒子またはこれらの組み合わせであり得る。
【００１５】
前記球形シリカの直径は、約１ｎｍ〜約５μｍであり得る。具体例においては、前記球形シリカの直径は約１５ｎｍ〜約１０００ｎｍであり得る。
【００１６】
他の具体例においては、前記組成物は溶媒を更に含むことができる。前記溶媒の含量は、活性金属１００質量部に対して約１００〜約３００質量部で含むことができる。
【００１７】
本発明の他の観点によれば、活性金属及びバインダー高分子を含み、直径約１ｎｍ〜約５μｍの気孔を有し、気孔体積が約２０〜約１５０ｃｍ３／ｇで、比表面積が約５〜約１５ｍ２／ｇであり、前記気孔は球形シリカの除去によって形成されたことを特徴とする燃料電池電極用触媒層が提供される。
【００１８】
前記触媒層は、約１０〜約５０μｍの厚さを有し得る。
【００１９】
具体例においては、前記触媒層は電極基材によって支持され得る。前記電極基材は、カーボンペーパー又はカーボン布（ｃａｒｂｏｎ  ｃｌｏｔｈ）で有り得る。
【００２０】
本発明のまた別の観点によれば、高分子電解質膜；及び前記高分子電解質膜の両面に対向し合って位置し、触媒層を含むアノード電極及びカソード電極からなる膜−電極接合体において、前記アノード電極とカソード電極の少なくとも一つは、前記燃料電池電極用触媒層であることを特徴とする膜−電極接合体が提供される。
【００２１】
具体例において、前記触媒層で構成された膜−電極接合体の性能は、１３．９ｃｍ２電極面積で１Ｍメタノール燃料と空気を２．５ｓｔｏｉｃで供給し、６０℃の作動温度条件で最大電力密度が約９０〜約１５０ｍＷ／ｃｍ２であり、電流密度（０．４５Ｖ）が約９０〜約１８０ｍＡ／ｃｍ２であり得る。
【００２２】
本発明のまた別の観点によれば、球形シリカが分散された触媒スラリー組成物を製造し；前記触媒スラリー組成物を支持体にコーティングして触媒層を形成し；そして前記触媒層をアルカリ溶液で処理して球形シリカが除去された多孔性触媒層を形成する段階を含んでなる燃料電池電極用触媒層の製造方法が提供される。
【発明の効果】
【００２３】
本発明の燃料電池電極用触媒スラリー組成物は、活性金属１００質量部に対してバインダー高分子５〜約３０質量部、シリカ５〜約７０質量部を含んでなることにより、気孔度の調節が容易で燃料電池の性能が向上した燃料電池電極用触媒スラリー組成物、これを利用した燃料電池電極用触媒層、その製造方法及びこれを含む膜−電極接合体を提供することができる。
【図面の簡単な説明】
【００２４】
【図１】本発明の一具体例にかかる膜−電極接合体を概略的に図示した断面図である。
【図２】本発明の一具体例にかかる膜−電極接合体を概略的に図示した断面図である。
【図３】実施例１で製造された球形シリカのＳＥＭ写真である。
【図４】実施例１で製造されたＣＣＭの断面ＳＥＭ写真である。
【図５】実施例１のカソードをアルカリ溶液に処理する前のＳＥＭ写真である。
【図６】実施例1のカソードをアルカリ溶液に処理した後のＳＥＭ写真である。
【図７】比較例１のカソード触媒層に対するＳＥＭ写真である。
【図８】比較例３で製作された触媒層をｎａｆｉｏｎ膜に転写した際に、転写されなかった結果を示した写真である。
【図９】実施例１〜２及び比較例1のＩ−Ｖ（電流−電圧）曲線を示したものである。
【図１０】実施例３〜５及び比較例２のＩ−Ｖ（電流−電圧）曲線を示したものである。
【図１１】実施例１及び比較例１の触媒層の気孔体積（気孔度）と表面積を比較したグラフである。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
［燃料電池電極用触媒スラリー組成物］
本発明の燃料電池電極用触媒スラリー組成物は、活性金属、バインダー高分子及び球形シリカを含んでなる。
【００２６】
（ａ）活性金属
本発明で使用される活性金属は、燃料電池内反応に参与して触媒活性を有する如何なる金属でも使用できる。具体例においては、白金或いは非白金系触媒共に用いることができ、好ましくは、白金又は白金を含む合金が使用できる。例えば、Ｐｔ、Ｒｕ、Ｒｈ、Ｍｏ、Ｏｓ、Ｉｒ、Ｒｅ、Ｐｄ、Ｖ、Ｃｏ、Ｗ、ＰｔＲｕ、ＰｔＷ、ＰｔＭｏ、ＰｔＣｒ、ＰｔＰｄ、ＰｔＳｎ、ＰｔＣｏ、ＰｔＮｉ、ＰｔＦｅ、ＰｔＲｕＲｈ、ＰｔＲｕＷ、ＰｔＲｕＭｏ、ＰｔＲｕＶ、ＰｔＦｅＣｏ、ＰｔＲｕＲｈＮｉ、ＰｔＲｕＳｎＷ、ＰｔＲｕＣｏＷ、ＰｔＲｕＭｏＷ、ＰｄＲｕ、ＰｄＳｎ、ＦｅＮｉＣｏ、ＷＣ等を例に挙げることができる。このような活性金属は、単独又は２種以上混合して使用できる。
【００２７】
前記活性金属は、金属触媒自体で使用でき、触媒分散度と利用率を高めるために担体に担持された形態でも使用できる。前記担体としては、黒鉛、カーボンブラック、カーボンナノチューブ、カーボンナノファイバー、カーボンナノワイヤ、カーボンナノボール、活性炭等のようなカーボン系担体を使用でき、アルミナ、シリカ、ジルコニア、チタニア等も担体として使用できる。
【００２８】
（ｂ）バインダー高分子
本発明では、バインダー高分子として陽イオン伝導性高分子や非イオン伝導性高分子を共に使用できる。
【００２９】
前記陽イオン伝導性高分子は、陽イオン交換基を有する高分子であり、燃料電池のアノード（陰極）で生成された水素イオンがアノードとカソードの触媒層内で移動できるようにする水素イオンの伝導体の役割をすると同時に、触媒が触媒層から離脱しないようにするバインダーの役割もする。前記陽イオン交換基は、酸又は塩の形態で存在でき、スルホン酸基、ホスホン酸基、カルボン酸基、スルホンイミド基等がある。
【００３０】
前記陽イオン交換基を有する高分子としては、ポリスルホン系高分子、ポリエーテルケトン系高分子、ポリエーテル系高分子、ポリエステル系高分子、ポリベンゾイミダゾール系高分子、ポリイミド系高分子、ポリフェニレンスルフィド系高分子、ポリフェニレンオキシド系高分子、Ｎａｆｉｏｎ（Ｄｕｐｏｎｔ社登録商標）等のようなフッ素系高分子等を例に挙げることができる。
【００３１】
前記非イオン伝導性高分子は、陽イオン交換基を含有しない高分子であり、触媒を触媒層に固定させるバインダーの役割をし、リン酸等の液体電解質を吸収する場合は、触媒層から水素イオンが移動できるように伝導体の役割をする。このような非イオン伝導性高分子としては、ポリビニリデンフルオライド（ＰＶｄＦ）やポリ（ビニリデンフルオライド−ｃｏ−ヘキサフルオロプロピレン）［Ｐ（ＶｄＦ−ＨＦＰ）］等のようなフッ素系高分子、ポリベンゾイミダゾール（ＰＢＩ）系高分子、ポリイミド（ＰＩ）系高分子、ポリフェニレンスルフィド（ＰＰＳ）系高分子、ポリフェニレンオキシド（ＰＰＯ）系高分子、ポリエチレンオキシド（ＰＥＯ）系高分子、ポリプロピレンオキシド（ＰＰＯ）系高分子、ポリビニルクロライド（ＰＶＣ）系高分子、ポリアクリロニトリル（ＰＡＮ）系高分子等を例に挙げることができるが、必ずしもこれに制限されるのではない。前記バインダー高分子は、単独又は２種以上混合して使用することもできる。
【００３２】
具体例においては、前記バインダー高分子は、活性金属１００質量部に対して約５〜約３０質量部で使用できる。前記範囲内で使用する場合は、分散された触媒粒子を触媒層に安定的に固定させて触媒の脱離を防止でき、触媒、バインダー高分子及び燃料の３相界面の形成の可能性を増加させて膜−電極接合体の性能を向上させることができるという長所がある。好ましくは、約１０〜２５質量部である。
【００３３】
（ｃ）球形シリカ
一般的に合成シリカは、乾式法によって製造されるフュームドシリカ（ｆｕｍｅｄ  ｓｉｌｉｃａ）、湿式法によって製造されるコロイダルシリカ（ｃｏｌｌｏｉｄａｌ  ｓｉｌｉｃａ）又はシリカゲル（ｓｉｌｉｃａ  ｇｅｌ）等の様々な種類があるが、本発明ではシリカの大きさを容易に制御できる湿式法で製造した球形シリカであるコロイダルシリカ又はシリカゲルを使用する。
【００３４】
このような触媒層の気孔形成剤として使用できる球形シリカの大きさは、直径が約1ｎｍ〜約５μｍの範囲であり得る。具体例においては、前記球形シリカの大きさは約１５ｎｍ〜約１０００ｎｍが好ましい。より好ましくは、約５０〜約８００ｎｍであり、最も好ましくは、約１００〜５００ｎｍである。前記範囲においてカソードで生成された水が触媒層の外にスムーズに排出でき、触媒層内部から触媒への燃料移動もスムーズで、且つ均一な触媒層を形成でき、支持体に対する触媒層の十分な接着力を有することができるため、燃料電池の寿命低下を誘発する触媒脱離現象が発生しない。
【００３５】
前記球形シリカを利用して触媒スラリーを製造する際、コロイダルシリカは溶媒に分散された状態（ゾル（ｓｏｌ））で使用したり、コロイダルシリカゾル（ｓｏｌ）の溶媒を除去した後に乾燥した球形シリカ粒子を使用できる。
【００３６】
具体例においては、約１ｎｍ以上約１００ｎｍ以下の直径範囲を有するシリカを使用する場合、分散状態を維持するために溶媒にゾル（ｓｏｌ）状態で使用することが好ましく、平均直径が１００ｎｍを超える場合は溶媒に分散されたゾル（ｓｏｌ）状態又は乾燥状態の球形シリカ粒子を直接スラリーに混合する場合もある。前記コロイダルシリカゾル（ｓｏｌ）を使用する場合は、触媒スラリーの溶媒やバインダー高分子の種類に応じてゾル（ｓｏｌ）の分散溶媒を変化させる必要があり、ゾル（ｓｏｌ）の分散溶媒としては、水、メタノール（Ｍｅ−ＯＨ）、エタノール（Ｅｔ−ＯＨ）、エチレングリコール（ＥＧ）、イソプロピルアルコール（ＩＰＡ）、メチルエチルケトン（ＭＥＫ）等の様々な溶媒を単独又は混合して使用できる。
【００３７】
このように球形シリカを利用する場合は、触媒スラリーに混合される球形シリカの直径を調節できるため、燃料電池の運転条件に適した触媒層内の気孔の大きさを制御できるという長所がある。その反面、他のフュームドシリカやシリカエアロゲル（ｓｉｌｉｃａ  ａｅｒｏｇｅｌ）、シリカキセロゲル（ｓｉｌｉｃａ  ｘｅｒｏｇｅｌ）等は一定の大きさや形を有するように制御し難いため、触媒層内の気孔の大きさの調節が困難だという短所を有している。
【００３８】
前記球形シリカの含量は、活性金属１００質量部に対して約６〜約７０質量部の範囲で使用できる。前記範囲で気孔形成量が十分なため、カソードで生成された水の排出と触媒への燃料供給がスムーズで、支持体と触媒層間の接着性を確保できる。具体例においては、活性金属１００質量部に対して約１０〜約５０質量部、例えば約１５〜約４５質量部であり得る。他の具体例においては、活性金属１００質量部に対して約５５〜約６５質量部であり得る。
【００３９】
（ｄ）溶媒 
本発明の燃料電池電極用触媒スラリー組成物は、溶媒を更に含むことができる。使用できる溶媒としては、極性を表す溶媒を用いることができる。例えば、水、メタノール、エタノール、イソプロピルアルコール、１−プロパノール、エチレングリコール、多価アルコール、ＮＭＰ、ジメチルアセトアミド（ＤＭＡｃ）、ジメチルスルホキシド（ＤＭＳＯ）、テトラヒドロフラン（ＴＨＦ）、ジメチルホルムアミド（ＤＭＦ）等を使用できるが、必ずしもこれに制限されるのではない。
【００４０】
前記溶媒は、活性金属１００質量部に対して約１００〜約３００質量部、例えば約１５０〜約２５０質量部さらに含むことができる。
【００４１】
［燃料電池電極用触媒層及びその製造］
本発明のまた別の観点は、前記触媒スラリー組成物を利用した燃料電池電極用触媒層の製造方法に関するものである。具体例において前記製造方法は、球形シリカが分散された触媒スラリー組成物を製造し；前記触媒スラリー組成物を支持体にコーティングして触媒層を形成し；そして前記触媒層をアルカリ溶液で処理して球形シリカが除去された多孔性触媒層を形成する段階を含んでなる。
【００４２】
前記の球形シリカは、乾燥されたシリカ粒子や溶媒に分散されたコロイド状態のシリカを利用できる。シリカの大きさにおいて、特定直径の単分散球形シリカを使用したり、直径が異なる２種類以上の単分散粒子を混合して使用できる。又は様々な大きさの球形シリカが混合された多分散粒子を使用できる。具体例においては、前記球形シリカは平均直径が約１ｎｍ以上約１００ｎｍ以下の場合は溶媒に分散されたコロイドシリカを用い、平均直径が約１００ｎｍを超える場合は乾燥状態の球形シリカ粒子を使用できる。
【００４３】
前記支持体は、離型紙、燃料電池用高分子膜（ｍｅｍｂｒａｎｅ）、カーボンペーパー及びカーボン布（ｃａｒｂｏｎ  ｃｌｏｔｈ）からなる群から選択できる。
【００４４】
前記触媒スラリー組成物をコーティングする方法は、特に制限されていなく、バーコーティング、スクリーンプリンティング、噴射等の方法を使用できる。
【００４５】
支持体にコーティングされた触媒スラリー組成物は、乾燥されて触媒層を形成する。このように形成された触媒層は、アルカリ溶液で処理して球形シリカを除去させることができる。前記球形シリカを溶かして除去する際に使用するアルカリ溶液は、ＮａＯＨ、ＫＯＨ等のアルカリ金属やアルカリ土金属の水酸化物を蒸留水に溶かして製造できる。前記アルカリ溶液の濃度は、球形シリカが十分に溶けるようにするために、約１Ｍ〜約１５Ｍの範囲で使用できる。好ましくは、シリカ除去工程時間の短縮及びシリカのより完全な除去のためにアルカリ溶液の濃度を高めて使用できる。シリカの除去効率、アルカリ溶液の製造費用及び高濃度アルカリ溶液に対する危険性を考慮すると、３Ｍ〜約１０Ｍ範囲のモル濃度のアルカリ溶液を準備することがより好ましい。また、シリカ除去過程でシリカを触媒層からより効果的に溶かし出すために、高濃度のアルカリ溶液を使用するだけでなく、温度を約５０〜約９５℃程度に高く維持することが好ましい。
【００４６】
アルカリ処理して球形シリカが除去された多孔性触媒層は、酸処理する段階をさらに含むことができる。前記酸処理は、硫酸、硝酸、塩酸等の酸性水溶液で約３０〜約１１０℃、好ましくは約５０〜約１００℃の温度で行うことができる。前記酸処理は、触媒層のバインダーと高分子膜の陽イオン交換のために行うことができ、酸処理にてＫ＋等のイオンを水素イオンに置換させることができる。
【００４７】
このように球形シリカが除去された触媒層は、気孔が形成され多孔性を有する。本発明では、球形シリカを気孔形成剤として用いることにより、気孔の大きさ及び気孔度（気孔体積）の調節が容易である。
【００４８】
具体例において前記触媒層は、直径が約１ｎｍ〜約５μｍ、例えば約１５ｎｍ〜約１０００ｎｍの気孔を有することができる。具体例においては、約５０〜約８００ｎｍであり得、例えば約１００〜５００ｎｍであり得る。
【００４９】
また、前記触媒層は気孔体積が約２０〜約１５０ｃｍ３／ｇであり得、具体例においては約２５〜約１００ｃｍ３／ｇ、例えば約３０〜約８０ｃｍ３／ｇであり得る。
【００５０】
前記触媒層の比表面積は、約５〜約１５ｍ２／ｇ、具体例においては約５〜１０ｍ２／ｇであり得る。
【００５１】
また、前記触媒層で構成された膜−電極接合体の性能は、作動温度６０℃において１Ｍメタノール燃料で２．５ｓｔｏｉｃ、Ａｉｒ下において１３．９ｃｍ２電極面積条件で最大電力密度が約９０〜約１５０ｍＷ／ｃｍ２であり、電流密度（０．４５Ｖ）が約９０〜約１８０ｍＡ／ｃｍ２であり得る。
【００５２】
一具体例において前記触媒層は、１０〜約５０μｍの厚さを有することができる。
【００５３】
また前記触媒層は、電極基材によって支持され得る。前記電極基材は、電極を支持する役割をすると共に、触媒層に燃料及び酸化剤を拡散させて触媒層に燃料及び酸化剤が接近し易くする役割をする。前記電極基材は、導電性基材を使用でき、カーボンペーパー又はカーボン布（ｃａｒｂｏｎ  ｃｌｏｔｈ）であり得る。又はカーボンフェルト（ｃａｒｂｏｎ  ｆｅｌｔ）、金属布、金属めっきされた高分子布等を使用できるが、必ずしもこれに制限されるのではない。他の具体例においては、前記電極基材はフッ素樹脂で撥水処理されたものも使用できる。
【００５４】
［燃料電池電極用触媒層を使用した膜−電極接合体及びその製造］
本発明のまた別の観点は、前記燃料電池電極用触媒層を使用した膜−電極接合体に関するものである。
【００５５】
図１は、本発明の一具体例にかかる膜−電極接合体を概略的に図示した断面図である。図１を参照すると、前記膜−電極接合体（１００）は高分子電解質膜（１０）；及び前記高分子電解質膜両面に対向し合って位置し、触媒層を含むアノード電極（１１ａ）及びカソード電極（１１ｂ）からなる膜−電極接合体において、前記アノード電極とカソード電極の少なくとも一つは前記燃料電池電極用触媒層であることを特徴とする。具体例においては、前記で製造された多孔性触媒層をカソード電極あるいはアノード電極だけに用いるか、カソード電極及びアノード電極共に用いることができる。
【００５６】
図２は、本発明の他の具体例にかかる膜−電極接合体を概略的に図示した断面図である。図２を参照すると、前記アノード電極（１１ａ）及びカソード電極（１１ｂ）の他面には、触媒層に燃料及び酸化剤を拡散させて触媒層に燃料及び酸化剤が接近し易くするようにする電極基材（１２ａ、１２ｂ）を更に含むことができる。
【００５７】
前記膜−電極接合体は、通常の方法で製造できる。
【００５８】
一具体例において前記膜−電極接合体は、球形シリカが分散された触媒スラリー組成物を製造し；前記触媒スラリー組成物を離型紙にコーティングした後、乾燥して触媒層を形成し；前記触媒層を燃料電池用高分子膜に熱間圧着法で転写して前記離型紙を除去し、触媒層を高分子膜に接合したＣＣＭ（ｃａｔａｌｙｓｔ−ｃｏａｔｅｄ  ｍｅｍｂｒａｎｅ）を製造し；前記ＣＣＭをアルカリ溶液で処理して球形シリカが除去された多孔性触媒層を形成し；そして、前記の製造されたＣＣＭとカーボンペーパーを接合して膜−電極接合体を製造できる。前記カーボンペーパーに接合する前に、高分子膜や触媒層バインダーの陽イオン交換のために酸処理する段階を更に含むことができる。
【００５９】
他の具体例においては、前記膜−電極接合体は球形シリカが分散された触媒スラリー組成物を製造し；前記触媒スラリー組成物を燃料電池用高分子膜にコーティングした後、乾燥して触媒層が直接高分子膜にコーティングされたＣＣＭ（ｃａｔａｌｙｓｔ−ｃｏａｔｅｄ  ｍｅｍｂｒａｎｅ）を製造し；そして、前記ＣＣＭをアルカリ溶液で処理して球形シリカが除去された多孔性触媒層を形成し；そして、前記の製造されたＣＣＭとカーボンペーパーを接合して膜−電極接合体を製造できる。前記カーボンペーパーに接合する前に高分子膜や触媒層バインダーの陽イオン交換のために酸処理する段階をさらに含むことができる。
【００６０】
また別の具体例においては、前記膜−電極接合体は球形シリカが分散された触媒スラリー組成物を製造し；前記触媒スラリー組成物を燃料電池電極用カーボンペーパーにコーティングした後、乾燥して触媒層を形成し触媒層が直接カーボンペーパーにコーティングされたＣＣＥ（ｃａｔａｌｙｓｔ−ｃｏａｔｅｄ  ｅｌｅｃｔｒｏｄｅ）を製造し；前記ＣＣＥをアルカリ溶液で処理して球形シリカが除去された多孔性触媒層を形成し；そして、前記ＣＣＥと燃料電池用高分子膜を接合して膜−電極接合体を製造できる。前記燃料電池用高分子膜に接合する前に酸処理する段階をさらに含むことができる。
【００６１】
以下、本発明の好ましい実施例にて本発明の構成及び作用をより詳しく説明する。但し、これは本発明の好ましい例示として提示するものであり、如何なる意味でもこれによって本発明が制限されると解釈してはならない。
【実施例】
【００６２】
（実施例１）
（１）球形シリカの製造
１−プロパノール３．３Ｍ、メタノール６．３Ｍ、水１５．６Ｍ、及びＮＨ３  ２．０Ｍの混合溶液を準備した。このとき、ＮＨ３は平均２０ｗｔ％のＮＨ４ＯＨ水溶液を使用した。そして、ＴＥＯＳ  ０．３Ｍを前記溶液に投入した後、常温で２０分攪拌した結果、溶液に球形のコロイドシリカが形成されたことを確認した。遠心分離機を利用して球形シリカ粒子を溶液から分離した後、真空オーブンで乾燥して平均直径が４００ｎｍの球形シリカ粒子を得ることができた。製造された球形シリカのＳＥＭ写真は図３に示した。
【００６３】
（２）触媒スラリー組成物の製造
アノード触媒スラリーを製造するために、ＰｔＲｕ触媒１００質量部、上で製造した４００ｎｍ球形シリカ２０質量部、バインダーとしてＮＡＦＩＯＮ（Ｄｕｐｏｎｔ社製品）１５質量部、溶媒として１−プロパノール、ＥＧ（エチレングリコール）及び蒸留水２１３質量部を準備した。先ずバインダーと溶媒を混合してバインダー溶液を製造した後、ＰｔＲｕ触媒を混合して分散させた。そして、４００ｎｍの大きさの球形シリカをＰｔＲｕ触媒分散スラリーに混合し、分散させて最終的に固形分３８質量％のアノード触媒スラリーを製造した。同様に、カソードの場合は、Ｐｔ触媒を使用したことを除いては、上のアノード触媒スラリーを製造したものと同一な方法でカソード触媒スラリーを製造した。
【００６４】
（３）触媒層及び膜−電極接合体の製造
前記で製造されたアノードとカソードのそれぞれの触媒スラリーをバーコーター（ｂａｒ−ｃｏａｔｅｒ）を利用してポリイミドフィルム上にコーティングした後、乾燥して触媒層を製造した。このとき、触媒層に存在する単位面積当りの触媒量は、アノード５ｍｇＰｔＲｕ／ｃｍ２、カソード５ｍｇＰｔ／ｃｍ２程度になるようにした。これを熱間圧着法（ｈｏｔ−ｐｒｅｓｓ法）を利用して１３５℃の温度で陽イオン伝導性高分子膜であるＮＡＦＩＯＮ膜に触媒層を転写することにより、転写方式のＣＣＭ（ｃａｔａｌｙｓｔ−ｃｏａｔｅｄ  ｍｅｍｂｒａｎｅ）を製造した。前記のＣＣＭの断面ＳＥＭ写真を図４に示した。前記のＣＣＭを８ＭのＫＯＨアルカリ水溶液に含浸して触媒層にある球形シリカを除去した。このとき、アルカリ水溶液の温度は８０℃に維持し、一定時間が過ぎた後に新しいアルカリ水溶液に代え、これを３回繰り返してシリカ粒子を十分に除去した。触媒層のバインダーと高分子膜の陽イオン交換のために、上でアルカリ水溶液で処理したＣＣＭを再度硫酸１Ｍ水溶液で９５℃の温度で酸処理を施してＫ＋イオンを水素イオンに置換させた。このように製造された多孔性触媒層を有するＣＣＭとＧＤＬ（ｇａｓ  ｄｉｆｆｕｓｉｏｎ  ｌａｙｅｒ）があるカーボンペーパーを１２５℃の温度で熱間圧着して膜−電極接合体を製造した。カソードに対して、アルカリ溶液に処理する前のＳＥＭ写真を図５に示し、アルカリ溶液に処理した後のＳＥＭ写真を図６に示した。図５及び図６から分かるように、球形シリカが混合された触媒層を形成した後にアルカリ溶液で処理すると、触媒層に多量の気孔が形成されることが分かる。
【００６５】
（実施例２）
直径が４００ｎｍの球形シリカ粒子の代わりに、直径が２０〜３０ｎｍ範囲のコロイド球形シリカゾル（ｓｏｌ）（ＳＳ−ＳＯＬ  ３０Ｆ、Ｓ−Ｃｈｅｍｔｅｃｈ社、固形分３０質量％）を使用して蒸留水含量を調節し最終的に固形分３６質量％の触媒分散スラリーを製造したことを除いては、前記実施例１と同様な方法で触媒層及び膜−電極接合体を製造した。
【００６６】
（実施例３）
球形シリカ含量を１０質量部にし、カソードだけに用いたことを除いては、前記実施例１と同様に行った。
【００６７】
（実施例４）
球形シリカ含量を２０質量部にし、カソードだけに用いたことを除いては、前記実施例３と同様に行った。
【００６８】
（実施例５）
球形シリカ含量を３０質量部にし、カソードだけに用いたことを除いては、前記実施例３と同様に行った。
【００６９】
（比較例１）
触媒スラリー製造時に球形シリカを使用せず、アルカリ処理工程を行わないことを除いては、前記実施例１と同様に行った。カソード触媒層に対するＳＥＭ写真を図７に示した。図７に示したように、気孔形成剤を使用しない場合は、触媒がバインダー高分子とくっ付いて塊となり、塊間の隙間が存在するだけで気孔が多く形成されていないことが分かる。
【００７０】
（比較例２）
球形シリカ含量を５質量部にし、カソードだけに用いたことを除いては、前記実施例３と同様に行った。
【００７１】
（比較例３）
球形シリカ含量を１００質量部にし、カソードだけに用いたことを除いては、前記実施例３と同様に行った。触媒層の高分子膜への転写不良により膜−電極接合体の製造ができなく、これは図８に示した。
【００７２】
前記実施例１〜５及び比較例１〜３で製造された膜−電極接合体に対して、両面にバイポーラプレートを結合させてＤＭＦＣ単位電池を製作し性能評価を行った。電極面積は１３．９ｃｍ２に製作し、カソード（ｃａｔｈｏｄｅ）には空気を、アノード（ａｎｏｄｅ）には１Ｍメタノールをそれぞれ２．５化学両論的（ｓｔｏｉｃｈ．）に供給し、温度は６０℃に維持した。ｔａｆｅｌ評価（Ｉ−Ｖ評価）ではＯＣＶ（ｏｐｅｎ  ｃｉｒｃｕｉｔ  ｖｏｌｔａｇｅ）で０．１５Ｖ又は０．２Ｖの電圧まで電流を５ｍＡ／ｓｅｃの速度で増加させながら電流による電圧変化を測定してＩ−Ｖ曲線を得た。図９は実施例１〜２及び比較例１で製造された膜−電極接合体に対する単位電池性能であり、図１０は実施例３〜５及び比較例２のＩ−Ｖ（電流−電圧）曲線を示したものである。最大電力密度（ｍＷ／ｃｍ２）及び０．４５Ｖで電流密度（ｍＡ／ｃｍ２）を表１に示した。
【００７３】
【表１】
2011228261.tif 000003
【００７４】
前記表１及び図９に示した通り、球形シリカを使用して人為的に気孔を形成させない比較例１の場合は、球形シリカによって形成された多孔性触媒層を有する実施例１〜２に比べて性能が非常に低いことが分かる。
【００７５】
一方、実施例１と実施例２の単位電池性能評価結果を比較分析すると、球形シリカの大きさが膜−電極接合体の性能に及ぼす影響が分かる。図９から観察されるように、実施例２のように小さい直径（２０〜３０ｎｍ）の球形シリカを用いた膜−電極接合体は、単位電池から発生する電流値が大きくなるほど電圧曲線において電圧が実施例１に比べてより早く減少することが分かる。このような現象は、高電流ではカソードに多量の水が生成されるため、触媒層の気孔の大きさが小さいほど生成された水の排出がスムーズでないためである。また別の理由としては、発生する電流値が大きい場合、触媒層の触媒により多量の燃料がスムーズに供給されなければならないが、小さい直径のシリカを使用した場合は、触媒層に形成された気孔の大きさが小さいため触媒層からの燃料移動が電力生産の律速段階に作用するためである。よって、燃料電池を運転する電圧や電流値の範囲でカソードからの水の排出と触媒層への燃料移動に多くの障害が生じないように、多孔性触媒層を有する膜−電極接合体の製造時に球形シリカの大きさを選択しなければならない。
【００７６】
図１０のように、シリカの含量が小さい比較例２の場合は、実施例３〜５より単位電池の性能評価で低い性能を見せた。シリカの含量が少ない場合は、触媒層に形成される気孔の量が少ないため、電流値が増加するほど燃料移動による律速現象が深刻になり、球形シリカの含量が高い実施例３〜５に比べて性能の差がより大きくなる。最大電力密度を比較すると、比較例２の性能は６５ｍＷ／ｃｍ２だが、実施例３〜５は９３ｍＷ／ｃｍ２以上と高い性能を見せることが確認できる。
【００７７】
また、実施例１及び比較例１の触媒層の気孔体積（気孔度）と表面積を比較するためにカソード触媒層に対するＢＥＴ分析を実施した。先ず、実施例１のカソード用触媒スラリーで形成された触媒層をＮＡＦＩＯＮ膜の一面だけに転写した。これを実施例１に記載された方法でアルカリ処理してシリカを除去し、酸処理を施した後、ＢＥＴ測定により多孔性触媒層の吸着された体積（気孔体積）と触媒層の表面積を分析した。比較例１のカソード用触媒スラリーで形成された触媒層をＮＡＦＩＯＮ膜の一面だけに転写してカソード触媒層を製作し、これは球形シリカが含有されないことからアルカリ溶液処理をしなかった。カソード触媒層だけがＮＡＦＩＯＮ膜に形成されたこのような２種類の試片に対して、Ｍｉｃｒｏｍｅｒｉｔｉｃｓ社で製造された分析器を使用してＢＥＴ分析を実施し、高分子膜の重さを除いた触媒層の重さだけを考慮して単位重さ当りの吸着された体積（気孔体積）と単位重さ当りの表面積を計算した。その結果を表２及び図１１に示した。
【００７８】
【表２】
2011228261.tif 000004
【００７９】
表２と図１１に示した通り、本発明にかかる触媒層は吸着体積（気孔体積）及び表面積が比較例１に比べて著しく大きいことが分かる。
【００８０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2011228261.tif 000005
【図２】
2011228261.tif 000006
【図３】
2011228261.tif 000007
【図４】
2011228261.tif 000008
【図５】
2011228261.tif 000009
【図６】
2011228261.tif 000010
【図７】
2011228261.tif 000011
【図８】
2011228261.tif 000012
【図９】
2011228261.tif 000013
【図１０】
2011228261.tif 000014
【図１１】
2011228261.tif 000015